Brevet FR2722188A1 — publié le 19960112

COMPOSITION D'ENSIMAGE POUR FILS DE VERRE, PROCEDE UTILISANT CETTE COMPOSITION ET PRODUITS RESULTANTS La présente invention concerne une composition d'ensimage pour fils de verre, ladite composition réagissant sous l'action de la chaleur. La présente invention concerne également un procédé de production de fils de verre ensimés destinés notamment à renforcer des matières organiques et/ou inorganiques, ledit procédé utilisant la composition précédemment mentionnée, ainsi que les fils de verre ensimés obtenus selon le procédé en question et revêtus de la composition précédemment citée, et les composites réalisés à partir desdits fils. La fabrication de fils de verre destinés notamment à renforcer des matières organiques et/ou inorganiques se fait de façon connue à partir de filets de verre fondu s'écoulant des orifices d'une ou plusieurs filières. Ces filets sont étirés mécaniquement sous forme de filaments continus, puis lesdits filaments sont rassemblés en un ou plusieurs fils de base, lesdits fils sont ensuite collectés sur des supports en mouvement (tels que des supports en rotation pour donner des enroulements) ou subissent d'autres traitements avant collecte selon les applications recherchées. Avant leur rassemblement sous forme de fils, les filaments sont revêtus d'un ensimage destiné à leur conférer certaines propriétés en vue des manipulations ou transformations ultérieures, par passage sur un organe ensimeur alimenté en continu. Ce dépôt d'ensimage est nécessaire à l'obtention des fils, de même qu'il permet l'utilisation desdits fils en association avec d'autres matières, telles que des matières organiques et/ou inorganiques pour réaliser des composites. L'ensimage joue en effet en premier lieu un rôle de lubrifiant et permet de protéger les fils de l'abrasion résultant du frottement à grande vitesse des fils sur divers organes tels que des organes de guidage, lors du procédé précédemment cité. L'ensimage assure également dans la plupart des cas l'intégrité des fils susmentionnés, c'est-à-dire la liaison des filaments qui les constituent entre eux. Cette intégrité obtenue notamment après polymérisation et/ou réticulation de l'ensimage déposé sur les fils, est généralement recherchée dans les applications textiles où les fils sont soumis à de fortes contraintes mécaniques. En effet, si les filaments constituant les fils sont peu solidaires les uns des autres, ils se rompent plus facilement au cours de telles applications et viennent perturber le fonctionnement des machine textiles. De façon plus générale, I'intégrité des fils est souvent recherchée, les fils non intègres étant considérés comme difficiles à manipuler. L'ensimage confère par ailleurs aux fils la possibilité d'être associés à différentes matières à renforcer en vue de la réalisation de pièces composites, en facilitant le mouillage et/ou l'imprégnation des fils de verre par les matières à renforcer et en aidant à la création de liaisons entre lesdits fils et lesdites matières. II faut savoir notamment que de la qualité de l'adhérence de la matière aux fils et de l'aptitude au mouillage et/ou à l'imprégnation des fils ensimés par ladite matière dépendent notamment les propriétés mécaniques des composites obtenus à partir de ladite matière et desdits fils. L'adéquation des ensimages aux procédés utilisés implique également la recherche de compositions d'ensimage suffisamment stables, notamment sous filière, et compatibles avec les vitesses d'étirage des filaments devant les traverser. Notamment, les ensimages employés ne doivent pas être source de phénomènes de cisaillement trop importants dus aux vitesses élevées des filaments (étirés à la vitesse de plusieurs dizaines de mètres par seconde) et ne doivent pas poser de problèmes de mouillage de la surface desdits filaments auxdites vitesses. Dans le cas où les ensimages utilisés polymérisent et/ou réticulent sous l'action de la chaleur, il est de plus nécessaire que lesdits ensimages présentent une température de réaction suffisamment élevée pour demeurer stables sous filière. II est également souhaitable que de tels ensimages, après polymérisation et/ou réticulation sous l'action d'un traitement thermique, présentent des taux de conversion importants (le taux de conversion correspondant au rapport entre le taux de fonctions ayant réagi dans l'ensimage après traitement thermique et le taux de fonctions réactives dans l'ensimage avant traitement thermique) pour garantir l'obtention de fils de verre ensimés de qualité constante (un ensimage présentant un faible taux de conversion étant en effet susceptible d'évoluer de manière incontrôlée dans le temps ) et pour garantir une perte minimale d'ensimage dans les applications textiles où les fils sont soumis à de fortes contraintes mécaniques. De plus, dans certains cas, un taux de conversion élevé contribue à l'amélioration de caractéristiques des fils telles que des caractéristiques mécaniques. A toutes ces considérations techniques s'ajoutent encore des considérations économiques et la facilité de mise en oeuvre des ensimages. Pour cette dernière raison notamment, la plupart des ensimages actuellement utilisés sont des ensimages aqueux simples à manipuler, se présentant sous forme de solutions, de suspensions ou d'émulsions dans l'eau. Cependant, de tels ensimages doivent être déposés en quantité importante sur les filaments pour être efficaces et la présence d'eau en excès au sein de ces ensimages (90% en poids de l'ensimage pour des raisons de viscosité notamment, ceci conduisant à des fils ensimés contenant de 6 à 12 % en poids d'eau) oblige à prévoir dans les procédés de production des fils de verre, une étape de séchage des fils avant toute utilisation desdits fils comme renforts dans les composites, I'eau pouvant nuire à la bonne adhérence entre les fils de verre et les matières que l'on désire leur associer. Ces séchages sont longs et coûteux, doivent être adaptés aux conditions de fabrication des fils (ils dépendent par exemple de la composition d'ensimage utilisée, de la masse des fils à sécher...) et leur efficacité n'est pas toujours optimale (notamment au niveau des enroulements de fils ou des nappes de fils entremêlés appelées mats matis.). De plus, lorsqu'ils sont faits pendant l'opération de fibrage (c'est-à-dire avant collecte des fils obtenus par rassemblement des filaments), soit au niveau des filaments (W0 92/05122), soit au niveau des fils (US-A-3 853 605), ils nécessitent l'implantation de dispositifs de séchage sous chaque filière et lorsqu'ils sont faits sur des enroulements finis de fils, ils entraînent des risques de migration irrégulière et/ou sélective des composants de l'ensimage au sein des enroulements (les ensimages aqueux ayant déjà tendance, dès le dépôt d'ensimage, à se répartir sur les fils de façon irrégulière du fait de leur nature), auxquels viennent s'ajouter dans certains cas des phénomènes de coloration des fils ou de déformation des enroulements. La déformation des enroulements s'observe également en l'absence de séchage, sur les enroulements à bords droits (stratifils) de fils fins (c'est-à-dire des fils présentant un titre de l'ordre de 300 à 600 tex ou moins) revêtus d'ensimages aqueux, lesdits enroulements à bords droits de fils fins présentant une tenue généralement insuffisante (la tenue des stratifils de fils fins revêtus d'ensimages aqueux ne pouvant être obtenue que pour des angles de croisure importants que les procédés traditionnels de réalisation de fils ensimés sous forme de stratifils ne permettent généralement pas d'atteindre. Par angle de croisure, il faut entendre l'angle qui existe entre les spires de fil appartenant à deux couches consécutives et dont la bissectrice est contenue dans un plan perpendiculaire à l'axe de l'enroulement). Quelques rares brevets proposent des solutions pour réduire les problèmes de séchage des filaments ou fils ensimés en recourant à des ensimages non aqueux mais les ensimages décrits dans ces brevets font généralement appel à des solvants organiques délicats à manipuler et pouvant nuire à la santé des personnes se trouvant alentour parce que toxiques, et/ou posent des problèmes de viscosité qu'il convient de résoudre en chauffant lesdits ensimages (US 4 604 325) ou en rajoutant des agents adéquats (US 4 609 591). L'utilisation de tels ensimages nécessite également, dans de nombreux cas, I'implantation de dispositifs particuliers au dessous de chaque filière; il est en effet nécessaire, surtout lorsque les fils revêtus de ces ensimages sont collectés sous forme d'enroulements, de traiter lesdits fils avant obtention des enroulements finis afin d'éviter notamment un collage trop important des spires de chaque enroulement entre elles, ledit collage rendant le dévidage des fils difficile. Ces traitements, dont l'efficacité dépend, encore une fois, des conditions opératoires, consistent, par exemple, à polymériser l'ensimage se trouvant sur les fils en soumettant les fils, sur au moins une partie de leur trajet, à l'action de rayonnements ultraviolets, (comme décrit dans le brevet US-A-5 049 407) afin de conférer une intégrité suffisante aux fils ensimés et afin de les rendre manipulables. II convient cependant de signaler que, dans le brevet US-A-5 049 407, I'ensimage polymérisé et/ou réticulé empêche le glissement des filaments les uns par rapport aux autres, cette absence de mobilité des filaments les uns par rapport aux autres étant préjudiciable à la coupe des fils (les fils éclatant à la coupe par cassure de l'ensimage et perdant alors de leur intégrité) et pouvant éventuellement poser quelques problèmes dans les applications textiles où les fils utilisés doivent être à la fois intègres et souples (la souplesse des fils ensimés étant directement liée à la souplesse de l'ensimage). Un fil manipulable aisément, revêtu d'un ensimage purement organique, peut être obtenu sans pour cela avoir été soumis à un traitement de polymérisation et/ou de réticulation. Le brevet US-A- 4 530 860 décrit de tels ensimages, qui comprennent un pourcentage important d'agents filmogènes, jouant alors un rôle d'agents de collage et conférant une intégrité aux fils, ladite intégrité rendant les fils plus facilement manipulables. La présente invention a pour objet une composition d'ensimage améliorée, ne présentant pas, entre autres, les inconvénients précédemment mentionnés, ladite composition étant destinée à revêtir des fils de verre et étant apte à polymériser et/ou réticuler sous l'action de la chaleur, ladite composition rendant notamment les fils ensimés aisément manipulables, même avant polymérisation et/ou réticulation, et conférant auxdits fils une souplesse compatible avec les traitements ultérieurs desdits fils selon leur destination, ladite composition conférant en outre une bonne intégrité aux fils après polymérisation et/ou réticulation et présentant également après polymérisation et/ou réticulation un taux de conversion important, ladite composition protégeant en outre efficacement les fils de l'abrasion, conférant aux fils la possibilité d'être associés à différentes matières à renforcer en vue de la réalisation de pièces composites présentant de bonnes propriétés mécaniques, étant particulièrement stable, notamment sous filière, et étant compatible avec les vitesses d'étirage des filaments. La présente invention a également pour objet un procédé amélioré de fabrication de fils de verre ensimés, ledit procédé ne présentant pas les inconvénients précédemment cités, ainsi que des fils de verre ensimés de manipulation facile et présentant des caractéristiques améliorées, lesdits fils étant aptes à renforcer efficacement des matières organiques et/ou inorganiques pour la réalisation de composites. La composition d'ensimage selon l'invention est constituée d'une solution de viscosité inférieure ou égale à 400 cP comprenant moins de 5 % en poids de solvant et comprenant au moins un système de base polymérisable et/ou réticulable thermiquement, ledit système de base comprenant au moins 60 96 en poids d'un ou plusieurs composants de masse moléculaire inférieure à 750 et, de préférence, inférieure à 500, présentant au moins une fonction réactive époxy. Dans une forme préférée de la composition selon l'invention, le système de base de ladite composition comprend un ou plusieurs composants présentant au moins une fonction réactive époxy et/ou une fonction réactive hydroxy et/ou une fonction réactive vinyléther, ledit système de base comprenant, conformément à la définition de l'invention, au moins 60 % en poids d'un ou plusieurs composants de masse moléculaire inférieure à 750 et, de préférence, inférieure à 500, présentant au moins une fonction époxy. Dans une autre forme préférée et particulièrement avantageuse de la composition selon l'invention, celle-ci comprend en outre au moins un amorceur thermique acide de Lewis. L'invention concerne aussi un procédé de production de fils de verre ensimés selon lequel on étire une multiplicité de filets de verre fondu, s'écoulant d'une multiplicité d'orifices disposés à la base d'une ou plusieurs filières, sous la forme d'une ou plusieurs nappes de filaments continus, puis on rassemble les filaments en un ou plusieurs fils que l'on collecte sur un support en mouvement, ledit procédé consistant à déposer à la surface des filaments en cours d'étirage et avant rassemblement des filaments en fils la composition d'ensimage précédemment définie. Dans un mode de réalisation avantageux du procédé selon l'invention, la composition d'ensimage est soumise à un traitement thermique en présence d'au moins un amorceur thermique acide de Lewis pendant ou après collecte des fils revêtus de ladite composition. L'invention concerne encore des fils revêtus d'un ensimage présentant la composition précédemment définie et/ou obtenus selon le procédé ci-dessus mentionné. Dans la composition d'ensimage selon l'invention, les solvants éventuels sont essentiellement des solvants organiques nécessaires à la mise en solution de certains composés polymérisables et/ou réticulables. La présence de ces solvants en quantité limitée ne requiert pas de traitements particuliers pour les éliminer ; dans la majeure partie des cas, les ensimages utilisés selon l'invention sont, de surcroît, totalement dénués de solvant, c'est-à-dire de composés jouant uniquement un rôle de solvant dans la solution. Du fait de sa faible viscosité, la composition d'ensimage selon l'invention est compatible avec les conditions d'obtention des fils de verre imposées par le procédé direct, c'est-à-dire qu'elle peut être utilisée de façon satisfaisante quelle que soit la vitesse d'étirage des filaments amenés à la traverser (plusieurs dizaines de mètres par seconde) et le diamètre desdits filaments (généralement compris entre 5 et 24 micromètres). La composition d'ensimage selon l'invention présente également une vitesse de mouillage sur le fil compatible avec la vitesse d'étirage des fils. Par système de base polymérisable et/ou réticulable thermiquement. selon l'invention, il faut comprendre le ou les composés indispensables à l'ensimage et ayant pour fonction essentielle de participer à la structure de l'ensimage, ces composés étant aptes à polymériser et/ou réticuler thermiquement. Le système de base représente généralement au moins 60 % en poids de la composition d'ensimage selon l'invention et, de préférence, il représente entre 70 et 100 % en poids de ladite composition. Les composants de masse moléculaire inférieure à 750 et, de préférence, inférieure à 500, à fonction(s) réactive(s) époxy pouvant être utilisés dans le système de base de la composition d'ensimage selon l'invention sont pour la plupart d'entre eux des composants comprenant de une à quatre fonctionnalités oxiranne greffées sur des groupements alkyle, cycloalkyle, aromatique, ..., et peuvent également comprendre des fonctions éther et/ou hydroxyle et/ou ester et/ou amine tertiaire... Ces composants peuvent être notamment des composants monofonctionnels tels que des alkyl glycidyl éthers à chaîne aliphatique C41 C8, Cgl C10, C12, C131 C14, C16... ou des crésyl-, ou phényl-, ou nonylphényl-, ou ptert-butyl phényl-, ou 2-éthylhexyl-, etc..., glycidyl éthers, des limonènes époxydes, des cyclohéxènes monoxydes, etc... Ces composants peuvent également être des composants difonctionnels tels que des 1,4 butanediol-, ou néopentylglycol-, ou résorcinol-, ou cyclohexane diméthanol-, ou 1 ,6 hexanediol-, ou dibromonéopentylglycol-, etc... diglycidyl éthers, des dérivés diépoxydés des bisphénols A ou F, des 3,4-époxycyclohexylméthyl-3,4- époxycyclohexane carboxylates, des bis-(3, époxycyclohexyl) adipates , des polyglycol diépoxydes, des diglycidyl esters de l'anhydride hexahydrophtalique, des diglycidyl hydantoines, etc... Ces composants peuvent également être des composants présentant plus de deux fonctions réactives identiques tels que des triméthyloléthane-, ou, triméthylolpropane-, etc... triglycidyléthers, des triglycidyl éthers d'huile de palme, des triglycidyl éthers du paraaminophénol, des tétra (paraglycidoxyphényl) éthanes, des 4, 4'- (diglycidyl amino) diphényl méthanes, des polyglycidyl éthers d'un polyol aliphatique, des polybutadiènes époxydés (contenant éventuellement des fonctions hydroxyle, vinyle, acrylate résiduelles), des résines époxyphénol novolaques, ou époxy crésol novolaques, etc... En plus du ou des composants de masse moléculaire inférieure à 750 et, de préférence, inférieure à 500, présentant au moins une fonction réactive époxy, le système de base de la composition selon l'invention peut comprendre un ou plusieurs autres composés polymérisables et/ou réticulables thermiquement, notamment un ou plusieurs composants de masse moléculaire plus élevée présentant au moins une fonction réactive époxy et/ou un ou plusieurs composants présentant au moins une fonction réactive hydroxy et/ou vinyléther. De préférence, la proportion, dans le système de base de la composition selon l'invention, de composant(s) présentant au moins une fonction réactive hydroxy mais ne présentant pas de fonction réactive époxy n'excède pas 40 % en poids dudit système de base, lesdits composants pouvant ralentir la cinétique de polymérisation et/ou de réticulation de l'ensimage et pouvant rendre l'ensimage moins résistant à l'eau ou à des agents chimiques. De préférence également, la proportion, dans le système de base de la composition selon l'invention, de composant(s) présentant au moins une fonction réactive vinyléther mais ne présentant pas de fonction réactive époxy n'excède pas 40 % en poids dudit système de base. Les composants à fonction(s) réactive(s) hydroxy pouvant être utilisés dans le système de base de la composition d'ensimage selon l'invention sont essentiellement des alcools ou des polyols et peuvent servir en tant que flexibilisants et/ou réticulants ( ils augmentent alors le taux de réticulation de l'ensimage) en fonction de leur conformation spatiale et du nombre de leurs groupements réactifs. Ces composants hydroxy peuvent consister notamment en des caprolactones polyols et leurs dérivés, en des polyols dérivés de l'éthylène glycol ou du propylène glycol, en des triméthylolpropanes éthoxylés ou propoxylés, en des pentaérythrytols éthoxylés ou propoxylés, en des polyoxypropylène tétrols, etc... Les composants à fonction(s) réactive(s) vinyléther pouvant être utilisés dans le système de base de la composition d'ensimage selon l'invention peuvent être par exemple des composants monofonctionnels tels que des hydroxyalkylvinyléthers et notamment le 4-hydroxybutylvinyléther, des monomères esters aliphatiques ou aromatiques à terminaisons éther vinylique, des 1,4 cyclohexane diméthanol monovinyléther... ou peuvent être par exemple des composants polyfonctionnels tels que des cyclohexane diméthanol-, ou triéthylèneglycol-, etc... divinyléthers, des oligomères uréthanes aliphatiques ou aromatiques à terminaisons vinyléthers, etc... Le ou les composants à fonction(s) époxy et/ou hydroxy et/ou vinyléther pouvant être utilisés dans le système de base de la composition d'ensimage selon l'invention peuvent présenter une ou plusieurs fonctions réactives identiques ou différentes parmi les fonctions époxy , hydroxy et vinyléther (un composant de masse moléculaire inférieure à 750 du système de base peut par exemple présenter à la fois une fonction réactive époxy et une fonction réactive hydroxy). De préférence, la proportion dans le système de base de composant(s) comprenant une fonction réactive (composants monofonctionnels) choisie préférentiellement parmi les fonctions précédemment citées n'excède pas 75 % en poids du système de base de la composition selon l'invention, la proportion, dans ledit système de base, de composant(s) comprenant deux fonctions réactives identiques (composants difonctionnels) choisies préférentiellement parmi celles précédemment citées est comprise entre 10 et 100 % en poids dudit système de base et la proportion, dans ledit système de base, de composant(s) comprenant plus de deux fonctions réactives identiques choisies préférentiellement parmi celles précédemment citées n'excède pas 70 % en poids dudit système de base. Selon un mode de réalisation préféré de l'invention, le système de base de la composition selon l'invention est constitué d'un ou plusieurs composants présentant au moins une fonction réactive époxy et/ou une fonction réactive hydroxy et/ou une fonction réactive vinyléther (étant entendu que ledit système comprend, de toutes façons, au moins 60 % en poids d'un ou plusieurs composants de masse moléculaire inférieure à 750 et, de préférence, inférieure à 500, présentant au moins une fonction époxy). Selon des modes de réalisation particulièrement préférés de la présente invention, le système de base de la composition selon l'invention est constitué d'un ou plusieurs composants présentant au moins une fonction réactive époxy et/ou une fonction réactive hydroxy, ou est constitué d'un ou plusieurs composants présentant au moins une fonction réactive époxy. Dans un mode de réalisation également avantageux de la présente invention, le système de base de la composition selon l'invention est constitué d'un ou plusieurs composants de masse moléculaire inférieure à 750 et, de préférence, inférieure à 500. De préférence, le ou les composants de masse moléculaire inférieure à 750 et, de préférence, inférieure à 500, présents dans le système de base de la composition d'ensimage selon l'invention sont des monomères (mono ou polyfonctionnels comme explicité précédemment), mais le système de base de ladite composition peut également comprendre, dans des modes de réalisation de l'invention, des composants de masse moléculaire inférieure à 750 et de préférence inférieure à 500, sous forme d'oligomères ou de polymères à fonctions partiellement polymérisées comprenant une ou plusieurs fonctions réactives parmi celles précédemment citées. Selon un mode de réalisation de l'invention, la composition d'ensimage peut comprendre, comme indiqué précédemment, un amorceur thermique acide de Lewis. Cet amorceur permet la polymérisation et/ou la réticulation de l'ensimage par action de la chaleur et, lorsque la composition selon l'invention est destinée à être polymérisée et/ou réticulée, notamment au cours du procédé selon l'invention, cet amorceur est préférentiellement dans la composition selon l'invention et/ou est avantageusement apporté à ladite composition par l'intermédiaire d'une matière associée aux fils de verre revêtus de ladite composition avant polymérisation et/ou réticulation par action de la chaleur comme illustré ultérieurement dans le procédé selon l'invention. Par amorceur thermique acide de Lewis , on entend, selon l'invention, tout composé susceptible, sous l'action de la chaleur, de générer un acide de Lewis. Ces amorceurs peuvent être notamment des complexes déblocables par la température sur des bases de métaux ou de métalloïdes halogénés tels que SnCl4, ICI3, AsF6, PCl3, BF3, BAI3, PF6,..., par exemple le complexe trifluorure ou trichlorure de bore/éthylamine, ou le complexe trifluorure ou trichlorure de bore/acétylamine, etc..., et peuvent être associés à des donneurs d'hydrogène jouant le rôle d'accélérateurs, tels que le carbonate de propylène ou le gammabutyrolactone. De préférence, le taux d'amorceurs thermiques acide de Lewis présents dans la composition d'ensimage ou apportés à ladite composition pour permettre une bonne polymérisation et/ou réticulation de ladite composition, est compris entre 1 et 6 % en poids de ladite composition et, de façon particulièrement préférée entre 2 et 5 % en poids de ladite composition. Sous l'action de la chaleur, le ou les amorceurs acide de Lewis libèrent un ou des composés (tels que les métaux ou métalloïdes halogénés précédemment cités) se transformant en acide de Lewis, lesquels induisent la polymérisation et/ou la réticulation du ou des composants à fonction(s) époxy et, le cas échéant, du ou des composants à fonction(s) hydroxy et/ou vinyéther, et permettent ainsi la polymérisation et/ou la réticulation de I' ensimage. Selon d'autres modes de réalisation de l'invention, la composition d'ensimage peut comprendre d'autres amorceurs et/ou d'autres composés permettant la polymérisation et/ou réticulation de l'ensimage. Outre le système de base et, le cas échéant, le ou les amorceurs acide de Lewis, la composition d'ensimage selon l'invention peut également comprendre des additifs en faible quantité, ces additifs donnant des propriétés particulières à la composition d'ensimage mais ne participant pas de manière essentielle à la structure de l'ensimage, contrairement au système de base. Même si ces additifs sont à distinguer du système de base, ils peuvent être néanmoins polymérisables et/ou réticulables thermiquement comme les composés du système de base. Ils peuvent aussi être polymérisables et/ou réticulables sous l'action d'un rayonnement ultraviolet, d'un faisceau d'électrons... La composition d'ensimage selon l'invention peut notamment comprendre, à titre d'additifs, des agents de couplage permettant notamment d'accrocher l'ensimage sur le verre, la proportion de ces agents de couplage au sein de l'ensimage n'excédant pas 1 5 % en poids. Ces agents présentent de préférence une masse moléculaire inférieure à 500 et ne portent pas de fonctions aminées primaires ou secondaires, lesdites fonctions étant notamment capables par leur caractère basique prononcé de neutraliser les acides de Lewis lors de la décomposition du ou des amorceurs acide de Lewis, lorsque ceux-ci sont présents dans la composition d'ensimage selon l'invention. Ces agents de couplage peuvent consister notamment en des silanes tels que le gamma-glycidoxypropyltriméthoxysilane, le gammaméthacryloxypropyltriméthoxysilane, le triméthoxysilane polyéthoxylé propoxylé, le gamma-acryloxypropyl trimé- thoxysilane, le vinyle trisméthoxysilane, etc. Les agents de couplage peuvent également consister en des titanates ou des zirconates, ou encore en des siloxannes. La composition d'ensimage selon l'invention peut également comprendre, à titre d'additifs, des agents filmogènes jouant uniquement un rôle d'agents de glissement et facilitant le fibrage, dans des proportions n'excédant pas 15 % en poids et de préférence 10% en poids. La présence de ces agents empêche notamment un frottement trop important des filaments sur le dispositif de dépôt d'ensimage lorsque les filaments sont étirés à grande vitesse (plus de 40 m/s) et lorsque lesdits filaments sont très fins, ces agents étant cependant coûteux et pouvant entraîner une diminution des caractéristiques mécaniques des composites. Ces agents de fibrage peuvent notamment consister en des silicones ou des siloxannes fonctionnalisés époxy ou non, en des dérivés de silicones tels que des huiles de silicone, en des polysiloxannes... et peuvent, par exemple, consister en un glycidyl(n)polydiméthyl siloxanne, un alphaomega acryloxypolydiméthyl siloxanne, etc... La composition d'ensimage selon l'invention peut également comprendre, à titre d'additifs, des agents de mise en oeuvre textile jouant essentiellement un rôle de lubrifiant, la proportion de ces agents textiles au sein de la composition n'excédant pas 10 % en poids et, de préférence, 5 % en poids. Ces agents textiles sont préférentiellement des esters gras (éventuellement éthoxylés ou propoxylés) ou des dérivés des glycols (notamment des dérivés de l'éthylène ou du propylène glycol), tels que des palmitates d'isopropyl, des palmitates de cétyle, des stéarates d'isobutyl, des laurates de décyle, des adipates d'éthylène glycol, des polyéthylène glycols ou des polypropylène glycols de poids moléculaire inférieur à 2000, des stéarates d'isopropyle, etc... L'ensimage peut également comprendre, à titre d'additifs, des agents d'adaptation aux matières à renforcer, dans le cas des matières cimentaires notamment. La composition soumise sous filière à des températures n'excédant pas 700C), est compatible avec les vitesses d'étirage des filaments comme mentionné précédemment après la définition de l'invention et ne nécessite pas le recours à une opération de séchage avant polymérisation et/ou réticulation ou le recours à un traitement particulier entre le dépôt sur le fil et l'opération de collecte des fils ensimés. II convient de noter que la stabilité de la composition d'ensimage est encore plus importante lorsque ladite composition ne comprend pas d'amorceur thermique acide de Lewis. Aussi peut-il être intéressant, dans un procédé de réalisation de fils ensimés, d'utiliser la composition d'ensimage selon l'invention ne comprenant pas d'amorceur acide de Lewis et de n'apporter à ladite composition le ou lesdits amorceurs et/ou, éventuellement, d'autres amorceurs ou composés permettant la polymérisation et/ou réticulation de l'ensimage que si les fils ensimés sont soumis à un traitement thermique visant à polymériser et/ou à réticuler l'ensimage. II convient par ailleurs de noter que lorsque la composition selon l'invention est déposée sur les filaments en cours d'étirage, elle se répartit très rapidement sur toute leur surface et forme un véritable film de protection pour chacun d'entre eux. Le fil obtenu par rassemblement des filaments et revêtu de ladite composition non traitée thermiquement (c'est-à-dire non encore polymérisée et non réticulée) est ainsi constitué d'un faisceau de filaments gainés qui peuvent glisser les uns sur les autres, ce fil présentant alors une souplesse très importante, particulièrement avantageuse dans le cas où ce fil est destiné à être coupé, le gainage des filaments offrant en outre une protection supplémentaire contre l'abrasion. Cependant, du fait du choix des composés de l'ensimage, de leurs proportions respectives et de la faible viscosité de l'ensemble, aucun des constituants présents ne joue un rôle de collage permettant de conférer une certaine intégrité aux fils ensimés obtenus. Le fil ne présente par conséquent pas une intégrité au sens ordinaire du terme, c'est-à-dire qu'il n'est pas constitué de filaments fixés entre eux grâce notamment à une liaison par collage provoquée par un ou plusieurs constituants de l'ensimage telle que peuvent la provoquer des agents filmogènes présents en quantité importante dans un ensimage. Malgré cela, il est observé que les fils revêtus de la composition d'ensimage non encore polymérisée et non réticulée selon l'invention sont aisément manipulables et, notamment, lorsqu'ils sont bobinés sous forme d'enroulements, peuvent facilement être extraits desdits enroulements sans avoir subi au préalable de traitement de polymérisation et/ou de réticulation de l'ensimage. Les fils revêtus de la composition d'ensimage non encore polymérisée et non réticulée selon l'invention ont par ailleurs une très bonne aptitude au mouillage et à l'imprégnation par des matières à renforcer, I'imprégnation de tels fils pouvant ainsi se faire plus rapidement (gain de productivité) et les composites obtenus à partir de tels fils présentant ainsi un aspect plus homogène et certaines propriétés mécaniques améliorées. L'intégrité proprement dite des fils par collage des filaments constituant lesdits fils entre eux est obtenue après polymérisation et/ou réticulation de la composition d'ensimage par action de la chaleur. Cette intégrité est notamment recherchée au niveau des fils destinés à être soumis à de fortes contraintes mécaniques lors de leur mise en oeuvre, par exemple dans des applications textiles, ou au niveau des fils coupés destinés à renforcer des matières organiques et/ou inorganiques et il est préférable , dans de tels cas, d'effectuer la polymérisation et/ou réticulation de l'ensimage avant respectivement la mise en oeuvre des fils dans des applications textiles ou l'association des fils coupés avec une matière à renforcer. En vue de la polymérisation et/ou réticulation , la composition d'ensimage selon l'invention contient préférentiellement l'amorceur thermique acide de Lewis mentionné précédemment, ou ledit amorceur est avantageusement apporté à ladite composition par l'intermédiaire d'une matière (telle qu'un liant ou une matière organique à renforcer) associée aux fils de verre revêtus de ladite composition avant soumission au traitement thermique devant permettre la polymérisation et/ou réticulation, comme explicité ultérieurement. L'intégrité obtenue après polymérisation et/ou réticulation de l'ensimage selon l'invention est particulièrement importante alors que le taux d'ensimage polymérisé et/ou réticulé sur les fils est relativement faible (la perte au feu des fils revêtus de la composition d'ensimage et/ou obtenus selon le procédé de I'invention n'excédant pas 3 % comme indiqué ultérieurement). II convient de remarquer que la quantité de composition d'ensimage selon l'invention devant être déposée sur les fils pour être efficace est avantageusement peu importante et permet cependant d'obtenir des fils présentant de très bonnes caractéristiques, dont l'intégrité (I'intégrité obtenue étant élevée même pour des taux d'ensimage déposé sur les filaments de l'ordre de 0,6 %). II convient de remarquer également que l'intégrité obtenue en utilisant une composition d'ensimage selon l'invention comprenant également au moins un amorceur thermique acide de Lewis est meilleure que l'intégrité obtenue dans les mêmes conditions en utilisant la plupart des compositions d'ensimage traditionnelles. La composition d'ensimage selon l'invention présente également après polymérisation et/ou réticulation un taux de conversion important. La composition d'ensimage selon l'invention confère également aux fils revêtus de cet ensimage la possibilité d'être associés à différentes matières à renforcer en vue de la réalisation de pièces composites présentant de bonnes propriétés mécaniques. La composition d'ensimage selon l'invention confère en effet aux fils revêtus de ladite composition une bonne compatibilité avec les matières à renforcer, notamment avec les matières organiques et en particulier avec les matières époxy, mais également avec les matières minérales telles que les matières cimentaires. Elle permet également l'imprégnation des fils ensimés par la matière à renforcer, cette imprégnation étant facilitée dans le cas des fils revêtus de la composition selon l'invention sous sa forme non polymérisée et non réticulée. La composition d'ensimage est particulièrement adaptée pour la production de fils continus collectés sous forme de stratifils, de gâteaux, de cops, de mats..., ou pour la production de fils coupés, ces différents fils étant composés de filaments de diamètre pouvant aller de 5 à environ 24 microns. II convient de noter que la composition d'ensimage selon l'invention est notamment adaptée à la production de fils fins (de titre inférieur à 600 tex) collectés sous forme de stratifils, contrairement aux ensimages aqueux traditionnels, et est adaptée à la production de fils de verre destinés à diverses applications telles que des applications textiles ou de renforcement. La composition d'ensimage selon l'invention est déposée avantageusement au cours du procédé tel que précédemment défini selon I'invention sur des filaments destinés à être rassemblés en fils puis est polymérisée et/ou réticulée sous l'action d'un traitement thermique, ledit traitement se faisant indépendamment de l'opération de fibrage (des dispositifs n'étant par conséquent pas nécessaires au-dessous de chaque filière) et pouvant être effectué à différents stades du procédé après fibrage, les fils ensimés non traités thermiquement ne nécessitant aucun autre traitement particulier (tel que le séchage) avant le traitement thermique de polymérisation et/ou de réticulation de l'ensimage quel que soit le moment auquel est effectué ledit traitement thermique. Le traitement thermique peut notamment se faire sur les fils collectés ou peut se faire lors de la réalisation d'un composite par association des fils ensimés à une matière organique. De préférence, la composition d'ensimage selon l'invention déposée sur les filaments comprend déjà au moins un amorceur thermique acide de Lewis. Cependant, dans des modes de réalisation de l'invention, ledit amorceur peut ne pas se trouver dans la composition d'ensimage initialement déposée sur les fils et n'être apporté à ladite composition qu'ultérieurement avant soumission à un traitement thermique, comme indiqué déjà précédemment. II est également possible de traiter thermiquement une composition d'ensimage selon l'invention ne comprenant pas d'amorceur acide de Lewis sans apporter audit ensimage d'amorceur acide de Lewis mais par exemple en apportant audit ensimage, toujours par l'intermédiaire d'une matière que l'on associe aux fils ensimés, un autre amorceur ou composé permettant la polymérisation et/ou réticulation de l'ensimage sous l'action de la chaleur. Dans le cas où la composition d'ensimage déposée sur les filaments selon le procédé de l'invention comprend au moins un amorceur thermique acide de Lewis et/ou un autre amorceur et/ou composé permettant la polymérisation et/ou réticulation de l'ensimage, et où les fils obtenus selon le procédé de l'invention sont collectés sous forme d'enroulements, le traitement thermique peut se faire sur les enroulements de fils préalablement à la mise en oeuvre desdits fils dans diverses applications, ce mode de réalisation étant notamment préféré lorsque les fils ensimés sont destinés à des applications textiles. II convient de remarquer à ce propos que si le traitement thermique des fils de verre ensimés se fait au niveau des enroulements de fils avant débobinage desdits fils, il est souhaitable selon l'invention que les spires de fil constituant lesdits enroulements présentent un angle de croisure au moins égal à 1,50 pour éviter des collages entre spires de fils par l'intermédiaire de l'ensimage polymérisé et/ou réticulé, ces collages rendant ensuite le dévidage des fils des enroulements difficile. Par angle de croisure, il faut entendre l'angle qui existe entre les spires de fil appartenant à deux couches consécutives, et dont la bissectrice est contenue dans un plan perpendiculaire à l'axe de l'enroulement. II convient de signaler que le traitement thermique en présence d'un amorceur acide de Lewis doit être suffisamment long pour permettre la décomposition de l'amorceur et la formation d'acides de Lewis. Ainsi, les temps de traitement pour des fils ensimés collectés sous forme d'un stratifil de plusieurs kilogrammes peuvent aller de 3 à 6 heures à 1 600C selon la forme et le poids du stratifil lorsque le traitement est fait sur ledit stratifil. II faut cependant bien considérer que la majeure partie du temps de traitement est uniquement consacrée à l'élévation de la température de la masse de verre contenue dans l'enroulement (à titre de comparaison, un échantillon de 50 grammes initialement à 250C d'un ensimage selon l'invention mis dans une étuve à 1 600C nécessite généralement un temps de traitement compris entre 1 5 et 45 minutes). II convient de signaler que les fils obtenus après rassemblement des filaments peuvent non seulement être collectés sous forme d'enroulements sur un support en rotation mais peuvent également être collectés sur des supports récepteurs en translation. Notamment, les fils obtenus après rassemblement des filaments peuvent être projetés par un organe servant également à les étirer, vers la surface de collecte se déplaçant transversalement à la direction desdits fils projetés en vue d'obtenir une nappe de fils continus entremêlés appelée mat , auquel cas le traitement thermique selon l'invention peut se faire sur les fils répartis sur la surface de collecte après la projection desdits fils sur ladite surface. Le cas échéant, un liant (ce liant pouvant, éventuellement, comprendre et apporter à l'ensimage un amorceur ou composé permettant sa polymérisation et/ou réticulation tel qu'un amorceur acide de Lewis) peut avoir été pulvérisé sur le mat avant traitement thermique de l'ensemble et le traitement thermique peut permettre de polymériser et/ou réticuler à la fois le liant et l'ensimage. Les fils obtenus après rassemblement des filaments peuvent également être coupés avant collecte par un organe servant également à les étirer, les fils coupés étant collectés sur des supports récepteurs en translation, auquel cas le traitement thermique se fait préférentiellement au niveau des fils coupés répartis sur les supports récepteurs (I'ensimage déposé sur les filaments comprenant dans ce cas avantageusement au moins un amorceur thermique acide de Lewis). II convient de remarquer que lorsque les fils sont collectés sur un ou des supports en translation et lorsque le traitement thermique se fait sur le ou lesdits supports, le temps de traitement est de l'ordre de 15 à 20 minutes. Les fils ensimés obtenus par le procédé selon l'invention peuvent également être collectés sans être soumis à un traitement thermique, le traitement thermique se faisant ultérieurement. Notamment, les fils peuvent être collectés sous forme d'enroulements, puis être extraits desdits enroulements pour subir des traitements supplémentaires (par exemple pour être coupés par un organe servant également à les entraîner mécaniquement), le traitement thermique pouvant se faire sur les fils avant, pendant ou après le ou les traitements supplémentaires (notamment pour la coupe, le traitement thermique peut se faire sur l'organe de collecte des fils coupés...). Les fils ensimés selon l'invention, lorsqu'ils sont destinés à renforcer une matrice organique, peuvent également être collectés sans avoir été traités thermiquement, puis être traités thermiquement après association avec une matière organique lors de la réalisation d'un composite, ladite matière organique comprenant, dans le cas où l'ensimage déposé sur les filaments ne comprend pas d'amorceur et/ou composé permettant la polymérisation et/ou réticulation de l'ensimage et éventuellement dans le cas où il en contient, au moins un amorceur et/ou composé permettant la polymérisation et/ou réticulation de l'ensimage, notamment au moins un amorceur thermique acide de Lewis, et apportant ledit amorceur ou composé audit ensimage lors de l'association des fils ensimés à ladite matière. Selon la matière organique utilisée et éventuellement le ou les amorceurs et/ou catalyseurs... se trouvant dans ladite matière, le traitement thermique peut s'accompagner d'un traitement par rayonnement ultraviolet, d'un traitement par faisceau d'électrons, etc. Le temps de traitement thermique lors de la réalisation d'un composite est généralement de l'ordre de 3 à 8 heures. Les fils de verre revêtus de l'ensimage selon l'invention et/ou obtenus selon le procédé de l'invention sont revêtus d'un ensimage non polymérisé et non réticulé, ou d'un ensimage polymérisé et/ou réticulé après traitement thermique. Ces fils sont, comme indiqué précédemment, aisément manipulables, même avant polymérisation et/ou réticulation de l'ensimage les revêtant, et présentent, après polymérisation et/ou réticulation de l'ensimage, des caractéristiques d'intégrité améliorées et un taux de conversion de l'ensimage important. De plus, comme explicité précédemment, les fils ensimés selon l'invention peuvent être avantageusement associés à différentes matières à renforcer (I'imprégnation des fils étant facilitée pour les fils revêtus de l'ensimage non polymérisé et non réticulé) ou utilisés dans diverses applications telles que des applications textiles (les fils revêtus de l'ensimage polymérisé et/ou réticulé étant particulièrement adaptés pour ces dernières applications) ou des applications de renforcement. Les fils de verre ensimés selon l'invention présentent une perte au feu avantageusement inférieure à 3 % et de préférence inférieure à 1,5 %. La faible quantité d'ensimage déposée sur le fil permet de réduire considérablement les problèmes de collage entre fils, notamment lorsqu'ils sont collectés sous forme d'enroulements, permet également une meilleure ouverture du fil lors de l'imprégnation par une matière à renforcer et est économiquement avantageuse. II convient de noter que les fils de verre obtenus selon l'invention peuvent, après collecte, se trouver sous différentes formes nécessitant ou non des manipulations supplémentaires des fils, ces manipulations se faisant avant ou après le traitement thermique des fils ensimés. Les fils de verre ensimés selon l'invention peuvent ainsi se présenter sous forme de fils continus, de fils coupés, peuvent avoir été assemblés sous forme de tresses, de rubans, de mats ou de réseaux, tissés ou non... Les fils de verre ensimés selon l'invention peuvent également subir d'autres traitements (application de liant...) avant et/ou après polymérisation et/ou réticulation et/ou éventuellement collecte. Les composites avantageusement obtenus par association d'au moins des fils de verre selon l'invention et d'au moins une matière organique et/ou inorganique, présentent de bonnes propriétés mécaniques comme illustré ciaprès dans les exemples. D'autres avantages et caractéristiques de l'invention apparaîtront ultérieurement à la lumière des exemples suivants donnant des exemples de compositions d'ensimage selon l'invention et des caractéristiques des fils revêtus de l'ensimage selon l'invention ou des caractéristiques des composites comprenant lesdits fils. EXEMPLE 1 Dans cet exemple, des filaments de 14 microns de diamètre obtenus par étirage de filets de verre fondu selon le procédé de l'invention sont revêtus de l'ensimage selon l'invention de composition suivante exprimée en pourcentages pondéraux Composants du système de base de masse moléculaire inférieure à 750 1,2 époxyhexadécane 23% Commercialisé sous la référence UVR 6216 par la Société Union Carbide 1 ,4 butanediol diglycidyl éther 26 % Commercialisé sous la référence Heloxy 67 par la Société Shell Résine type bisphénol A époxydée 30 % Commercialisée sous la référence Araldite GY 250 par la Société Ciba Geigy Amorceur acide de Lewis Complexe trifluorure de bore/éthylamine 3 % Commercialisé sous la référence HT 973 par la Société Ciba Geigy Carbonate de propylène 3 % Additifs Agent de couplage gamma-méthacryloxypropyl 10 % triméthoxysilane Commercialisé sous la référence Silane A 1 74 par la Société Union Carbide Agent textile palmitate d'isopropyle 5% La composition d'ensimage en question présente une viscosité de 40 cP à 200 C. Les filaments revêtus d'ensimage sont rassemblés en fils, lesquels sont bobinés pendant 3600 secondes sous forme de stratifils présentant une masse approximative de 20 kg, puis les stratifils sont soumis à un traitement thermique à 1600C pendant 180 minutes. Les fils sont ensuite extraits des enroulements pour mesurer leur force et leur ténacité de rupture en traction dans les conditions définies par la norme ISO 3341. Les résultats sur 8 à 10 éprouvettes (avec les écarts types indiqués entre parenthèses) sont rapportés dans le tableau comparatif I en annexe donnant également le titre et la perte au feu des fils obtenus. A partir des fils obtenus, des plaques composites à fils parallèles sont également réalisées conformément à la norme NF 57152. La résine renforcée est la résine polyester M 402 commercialisée sous cette référence par la Société Ciba Geigy. Les propriétés mécaniques présentées par ces plaques, en flexion et en cisaillement, sont mesurées respectivement selon les normes ISO 178 et ISO 4585. Ces propriétés sont mesurées avant vieillissement et après immersion de ces plaques dans l'eau à 980C pendant 24 h. Les résultats obtenus sur 8 à 10 éprouvettes sont rapportés dans le tableau comparatif Il en annexe donnant le taux de verre en poids des plaques réalisées, le type de résine utilisée pour les plaques, la contrainte de rupture en flexion, pour le taux de verre précité et pour un taux de verre ramené à 100%, avant et après vieillissement, et la contrainte de rupture en cisaillement avant et après vieillissement. Les écarts types sont indiqués entre parenthèses. EXEMPLE 2 Dans cet exemple, des filaments de 14 microns de diamètre sont revêtus de l'ensimage décrit dans l'exemple 1. Les filaments sont ensuite rassemblés en fils, lesquels sont bobinés pour donner des stratifils comme décrit dans l'exemple 1, puis sont soumis au traitement thermique explicité dans l'exemple 1. Les fils sont ensuite extraits des enroulements pour mesurer notamment leur résistance à l'abrasion. Ces fils présentent un titre de 326 tex, leur perte au feu s'élevant à 0,54 %. La résistance à l'abrasion des fils extraits des enroulements est évaluée en pesant la quantité de bourre formée après passage desdits fils sur une série de tiges. Pour différents fils revêtus de l'ensimage polymérisé précédemment décrit, la quantité de bourre pesée à l'issue du test et exprimée en milligrammes de bourre par kilogramme de fil testé est de l'ordre de 1 5 mg par kg de fil. A titre de comparaison, des fils revêtus d'un ensimage aqueux à base d'une émulsion de résine époxy, de silanes et de tensioactifs, ces fils étant séchés selon des méthodes ordinaires peuvent former 200 voire 500 mg de bourre par kg de fil. A partir des fils obtenus, des plaques composites sont également réalisées conformément à la norme NF 57152. La résine renforcée est la résine époxy CY 205 commercialisée sous cette référence par la Société Ciba Geigy. Les propriétés mécaniques des plaques obtenues sont mesurées comme décrit dans l'exemple 1, avant vieillissement et après immersion des plaques dans l'eau à 980C pendant cette fois 72 heures et sont rapportées dans le tableau comparatif Il en annexe. EXEMPLE 3 Dans cet exemple, des filaments de 10 microns de diamètre obtenus par étirage de filets de verre fondu selon le procédé de l'invention sont revêtus de l'ensimage selon l'invention de composition suivante, exprimé en pourcentages pondéraux Composants du système de base de masse moléculaire inférieur à 750 Crésyl glycidyl éther 22 % Commercialisé sous la référence Heloxy 62 par la Société Shell 1,4 1 ,4 butanediol diglycidyl éther 27 % Commercialisé sous la référence Héloxy 67 par la Société Shell Triméthylolpropane triglycidyl éther 38 % Commercialisée sous la référence Heloxy 5048 par la Société Shell Amorceur acide de Lewis Complexe trifluorure de bore/éthylamine 3 % Commercialisé sous la référence HT 973 par la Société Ciba Geigy Additifs Agent de couplage gamma-méthacryloxypropyl 10 % triméthoxysilane Commercialisé sous la référence Silane A 1 74 par la Société Union Carbide La composition d'ensimage en question présente une viscosité de 102 cP à 250C. Les filaments revêtus de la composition d'ensimage sont rassemblés en fils, lesquels sont bobinés pour donner des gâteaux présentant une masse approximative de 6,5 kg, puis sont soumis au traitement thermique explicité dans l'exemple 1. Les fils sont ensuite extraits des enroulements pour mesurer leur force et leur ténacité de rupture en traction comme dans l'exemple 1 et les résultats sont rapportés dans le tableau comparatif I en annexe. EXEMPLE 4 Dans cet exemple, des filaments de 14 microns de diamètre obtenus par étirage des filets de verre fondu selon le procédé de l'invention sont revêtus de l'ensimage selon l'invention de composition suivante exprimée en pourcentages pondéraux Composants du système de base de masse moléculaire inférieure à 750 1,2 époxyhexadécane 21 % Commercialisé sous la référence UVR 6216 6 par la Société Union Carbide 1,4 1 ,4 butanediol diglycidyl éther 26 % Commercialisé sous la référence Heloxy 67 par la Société Shell 3,4-époxycyclohexylméthyl - 3,4 époxycyclohexane carboxylate 37 % Commercialisée sous la référence UVR 6110 par la Société Union Carbide Amorceur acide de Lewis Complexe trifluorure de bore/éthylamine 3 % Commercialisé sous la référence HT 973 par la Société Ciba Geigy Carbonate de propylène 3 % Additif Agent de couplage gamma-glycidoxypropyl 10 % triméthoxysilane Commercialisé sous la référence Silane A187 par la Société Union Carbide Les filaments revêtus de la composition d'ensimage sont rassemblés en fils, lesquels sont bobinés pendant 2400 secondes sous forme de stratifils présentant une masse approximative de 13 kg. Les fils ainsi collectés ne sont pas traités thermiquement. A partir de ces fils, s'extrayant facilement des enroulements obtenus, des plaques composites sont réalisées de la même façon que dans l'exemple 2 et les propriétés mécaniques de ces plaques mesurées dans les mêmes conditions que dans l'exemple 2 sont rapportées dans le tableau comparatif Il en annexe. EXEMPLE 5 Dans cet exemple, des filaments de 9 microns de diamètre obtenus par étirage de filets de verre fondu selon le procédé de l'invention sont revêtus de l'ensimage selon l'invention de composition suivante, exprimée en pourcentages pondéraux Composants du système de base de masse moléculaire inférieure à 750 . 1,2-epoxyhexadécane 15 % Commercialisé sous la référence UVR 6216 par la Société Union Carbide . 1 ,4 butanédiol diglycidyl éther 24 % Commercialisé sous la référence Heloxy 67 par la Société Shell 3 ,4-époxycyclohexylméthyl-3,4-époxycyclohexanecarboxylate 30 % Commercialisé sous la référence UVR 6110 par la Société Union Carbide Amorceur acide de Lewis Complexe trifluorure de bore/éthylamine 3% Commercialisé sous la référence HT 973 par la Société Ciba Geigy Additifs Agent de couplage gamma-méthacryloxypropyl 5 % triméthoxysilane Commercialisé sous la référence Silane A 1 74 par la Société Union Carbide Agent de couplage gamma-glycidoxypropyl triméthoxysilane 9 % Commercialisé sous la référence Silane A 1 87 par la Société Union Carbide Agent filmogène alpha, oméga glycidoxy-alkyl-polydiméthyl siloxane 10% Commercialisé sous la référence Tegomer Si 2130 par la Société Goldschmidt Agent textile adipate d'éthylène glycol 4 % Commercialisé sous la référence Uraplast S5672 par la Société DSM La composition d'ensimage en question présente une viscosité de 36 cP à 250C. Les filaments revêtus de la composition d'ensimage sont rassemblés en fils, lesquels sont bobinés pendant 1200 secondes sous forme de gâteaux présentant une masse approximative de 4,3 kg, puis les gâteaux sont soumis à un traitement thermique à 1 600C pendant 180 minutes. Les fils sont ensuite extraits des enroulements pour mesurer leur force et leur ténacité de rupture en traction comme dans l'exemple 1 et les résultats sont rapportés dans le tableau comparatif I en annexe. La résistance à l'abrasion des fils est également mesurée comme dans l'exemple 2. La quantité de bourre pesée à l'issue du test est de l'ordre de 100 mg par kg de fil. EXEMPLE 6 Dans cet exemple, des filaments de 14 microns de diamètre obtenus par étirage de filets de verre fondu selon le procédé de l'invention sont revêtus de l'ensimage selon l'invention de composition suivante exprimée en pourcentages pondéraux Composants du système de base de masse moléculaire Inféneur à 750 Crésyl glycidyl éther 22 % Commercialisé sous la référence Heloxy 62 par la Société Shell Cyclohexanediméthanol divinyl éther 25 % Commercialisé sous la référence C.H.V.E. par la Société International Speciality Products Résine type bisphénol A époxydée acrylée 35 % Commercialisée sous la référence Ebecryl 3605 pa rupture en traction des fils sont ensuite mesurées comme dans l'exemple 1 et rapportées dans le tableau comparatif La résistance à l'abrasion des fils est également mesurée comme dans l'exemple 2. La quantité de bourre pesée à l'issue du test est de l'ordre de 5,8 mg par kg de fil. A partir des fils obtenus, des plaques composites sont réalisées de la même façon que dans l'exemple 1 et les propriétés mécaniques de ces plaques mesurées dans les mêmes conditions que dans l'exemple 1 sont rapportées dans le tableau comparatif Il. EXEMPLE 7 Dans cet exemple, des filaments obtenus par étirage de filets de verre fondu selon le procédé de l'invention sont revêtus de l'ensimage selon l'invention de composition suivante exprimée en pourcentages pondéraux Composants du système de base de masse moléculaire Inférieure à 750 cyclohexanediméthanol diglycidyl éther 35 % Commercialisé sous la référence Heloxy 107 par la Société Shell Crésyl glycidyl éther 27 % Commercialisé sous la référence Heloxy 62 par la Société Shell Composants du système de base de masse moléculaire supérieure à 750 Polybutadiène époxydé de masse moléculaire moyenne 1800 25 % Commercialisé sous la référence Poly Bd 600 par la Société Elf Atochem Amorceur acide de Lewis Complexe trifluorure de bore/éthylamine 3 % Commercialisé sous la référence HT 973 par la Société Ciba Geigy Additifs Agent de couplage gamma-méthacryloxypropyl 10 % triméthoxysilane Commercialisé sous la référence Silane A 174 par la Société Union Carbide La composition d'ensimage en question présente une viscosité de 186 cP à 250C. Les filaments revêtus de la composition d'ensimage sont rassemblés en fils, lesquels sont bobinés sous forme de stratifils présentant une masse approximative de 1 7 kg, puis les stratifils sont soumis à un traitement thermique à 1 600C pendant 240 minutes. La force et la ténacité de rupture en traction des fils sont ensuite mesurées comme dans l'exemple 1 et rapportées dans le tableau comparatif I EXEMPLE 8 Dans cet exemple, un ensimage selon l'invention présente la composition suivante exprimée en pourcentages pondéraux Composants du système de base de masse moléculaire inférieure à 750 3,4époxy 3,4-époxy cyclohexylméthyl-3,4-époxycyclohexane carboxylate 35 % purifié Commercialisé sous la référence UVR 6105 par la Société Union Carbide Crésyl glycidyl éther 25 % Commercialisé sous la référence Heloxy 62 par la Société Shell cyclohexanediméthanol diglycidyl éther 10 % Commercialisé sous la référence Heloxy 107 par la Société Shell z C -Caprolactone triol 15% Commercialisé sous la référence Tone 0305 par la Société Union Carbide Amorceur acide de Lewis Complexe trifluorure de bore/éthylamine 3 % Commercialisé sous la référence HT 973 par la Société Ciba Geigy Additifs Agent de couplage gamma-méthacryloxypropyl 12 % triméthoxysilane Commercialisé sous la référence Silane A 174 par la Société Union Carbide La composition d'ensimage en question présente une viscosité de 92 cP à 2O0C. EXEMPLE 9 Dans cet exemple, un ensimage selon l'invention présente la composition suivante exprimée en pourcentages pondéraux Composants du système de base de masse moléculaire inférieure à 750 2-éthylhexyl glycidyl éther 25 % Commercialisé sous la référence Heloxy 116 par la Société Shell cyclohexanediméthanol diglycidyl éther 35 % Commercialisé sous la référence Heloxy 107 par la Société Shell Composants du système de base de masse moléculaire supérieure à 750 Polybutadiène hydroxydé de masse moléculaire moyenne 1220 20 % Commercialisé sous la référence Poly Bd R20LM par la Société Elf Atochem Amorceur acide de Lewis Complexe trifluorure de bore/éthylamine 3 % Commercialisé sous la référence HT 973 par la Société Ciba Geigy Additifs Agent de couplage gamma-méthacryloxypropyl 8 % triméthoxysilane Commercialisé sous la référence Silane A174 par la Société Union Carbide Agent de couplage gamma-glycidoxypropyl triméthoxysilane 5 % Commercialisé sous la référence Silane A 1 87 par la Société Carbide Agent textile palmitate d'isopropyle 4 % La composition d'ensimage en question présente une viscosité de 72 cP à 200C. EXEMPLE COMPARATIF Les caractéristiques mécaniques des composites obtenus à l'aide des fils revêtus d'une composition d'ensimage selon l'invention décrits dans les exemples 1, 2 ,4 et 6 sont comparées aux caractéristiques mécaniques des composites obtenus à l'aide de fils de référence revêtus d'un ensimage aqueux à base d'une émulsion de résine époxy, de silanes et de tensioactifs, ces derniers composites étant réalisés de la même façon que dans les exemples 1 et 2 respectivement et les propriétés mécaniques de ces derniers composites mesurées dans les mêmes conditions que dans les exemples 1 et 2 respectivement étant rapportées dans le tableau comparatif Il en annexe. On observe dans les différents exemples précédents que les fils revêtus d'ensimage selon l'invention sont aisément manipulables, qu'il aient été traités thermiquement ou non, et présentent de bonnes propriétés de résistance à la traction. II convient de noter à ce propos que, de façon remarquable et avantageuse, les propriétés de résistance à la traction des fils revêtus d'ensimage selon l'invention sont meilleures après vieillissement que celles obtenues avant vieillissement des fils ensimés. Les fils obtenus selon l'invention présentent par ailleurs une faible perte au feu, une bonne résistance à l'abrasion et permettent de renforcer efficacement des matières organiques et/ou inorganiques. Les faibles taux de bourre obtenus lors des tests de résistance à l'abrasion des fils et les bonnes propriétés de résistance à la traction desdits fils permettent également de dire que les fils obtenus selon l'invention présentent une bonne intégrité. La plupart des fils ensimés traités thermiquement obtenus dans les exemples 1 à 3 et 5 à 7 sont en effet particulièrement aptes au tissage. Les fils revêtus d'ensimage selon l'invention permettent d'obtenir des composites présentant des propriétés mécaniques aussi bonnes que celles des composites obtenus à partir de fils revêtus d'ensimages aqueux traditionnels. De plus, les fils revêtus d'ensimage selon l'invention non traité thermiquement peuvent facilement être imprégnés par des matières à renforcer et permettent d'obtenir des composites présentant certaines propriétés mécaniques améliorées (telles que la résistance au cisaillement). II convient de remarquer également que les fils obtenus donnent de bons résultats en texturation. Les fils de verre selon l'invention peuvent servir à diverses applications, par exemple à des applications textiles telles que la fabrication de chaînes par ourdissage, ou à des applications de renforcement telles que le renforcement de matières organiques (par exemple des matières plastiques) ou inorganiques (par exemple des matières cimentaires) pour obtenir des produits composites. TABLEAU COMPARATIF I Ex. 1 Ex. 3 Ex. 5 Ex. 6 Ex. 7 Titre (tex) 320 84 71 318 317 Perte au feu (%) 1,03 0,66 0,59 0,70 0,85 Force de rupture en traction (kgf) 13,3 3,6 2,7 11,5 16,7 # (1,1) (0,2) (0,4) (0,9) (2,1) Ténacité (g/tex) 41,6 43,2 38,5 36,2 52,8 a (3,5) (1,9) (6,0) (2,8) (6,7) TABLEAU COMPARATIF II Ex. 1 Ex. 2 Ex. 4 Ex. 6 Ex. Comp. Ex. Comp. Taux de verre(%) 67,2 68,7 66,0 66,0 66,5 67,3 Résine utilisée Polyester Epoxy Epoxy Polyester Polyester Epoxy Contrainte de rupture en fle xion (Mpa) Avant vieillissement 1224 1004 1111 1236 - a (46) (32) (49) (62) - . Après vieillissement 588 869 780 750 - o (9) (31) (33) (18) - Contrainte de rupture en fle xion pour 100 % de verre (Mpa) Avant vieillissement 2476 1929 2263 2567 2440 2280 a (92) (65) (99) (129) (70) (40) # Après vieillissement 1189 1669 1588 1558 1370 1400 a (19) (59) (66) (38) (40) (20) Contrainte de rupture en cisail lement (Mpa) # Avant vieillissement 63,6 64,1 81,9 67,5 56,5 69,5 o (1,1) (0,6) (1,1) (1,1) (1,0) (1,0) Après vieillissement - 53,3 56,7 37,1 25,0 40,0 a (0,8) (1,5) (0,5) (0,5) (0,4) REVENDICATIONS 1. Composition d'ensimage constituée d'une solution de viscosité inférieure ou égale à 400 cP comprenant moins de 5 % en poids de solvant et comprenant au moins un système de base polymérisable et/ou réticulable thermiquement, ledit système de base comprenant au moins 60 % en poids d'un ou plusieurs composants de masse moléculaire inférieure à 750 et, de préférence, inférieure à 500, présentant au moins une fonction réactive époxy. 2. Composition selon la revendication 1, caractérisée en ce que le système de base représente au moins 60 % en poids de ladite composition et, de préférence, de 70 à 100 % en poids de ladite composition. 3. Composition selon l'une des revendications 1 ou 2 , caractérisée en ce que le système de base comprend un ou plusieurs composants présentant au moins une fonction réactive époxy et/ou une fonction réactive hydroxy et/ou une fonction réactive vinyléther. 4. Composition selon l'une des revendications 1 à 3, caractérisée en ce que le système de base comprend moins de 40 % en poids d'un ou plusieurs composants présentant au moins une fonction réactive hydroxy et ne présentant pas de fonction réactive époxy. 5. Composition selon d'une des revendications 1 à 4, caractérisée en ce que le système de base comprend moins de 40 % en poids d'un ou plusieurs composants présentant au moins une fonction réactive vinyléther et ne présentant pas de fonction réactive époxy. 6. Composition selon l'une des revendications 1 à 5 caractérisée en ce que le système de base comprend moins de 75 % en poids d'un ou plusieurs composants monofonctionnels, de 10 à 100 % en poids d'un ou plusieurs composants difonctionnels et moins de 70 % en poids d'un ou plusieurs composants présentant plus de deux fonctions réactives identiques. 7. Composition selon l'une des revendications 1 à 6, caractérisée en ce que le système de base est constitué d'un ou plusieurs composants présentant au moins une fonction réactive époxy et/ou une fonction réactive hydroxy et/ou une fonction réactive vinyléther. 8. Composition selon l'une des revendications 1 à 7, caractérisée en ce que le système de base est constitué d'un ou plusieurs composants de masse moléculaire inférieure à 750 et, de préférence, inférieure à 500. 9. Composition selon l'une des revendications 1 à 8, caractérisée en ce qu'elle comprend en outre des agents de couplage dans des proportions n'excédant pas 15 % en poids. 10. Composition selon l'une des revendications 1 à 9, caractérisée en ce qu'elle comprend en outre des agents filmogènes dans des proportions n'excédant pas 15 % en poids et, de préférence, 10 % en poids. 11. Composition selon l'une des revendications 1 à 10, caractérisée en ce qu'elle comprend en outre des agents textiles dans des proportions n'excédant pas 10 % en poids. 12. Composition selon l'une des revendications 1 à 11, caractérisée en ce qu'elle comprend, en outre, un amorceur thermique acide de Lewis. 13. Composition selon la revendication 12, caractérisée en ce que le taux d'amorceur acide de Lewis est compris entre 1 et 6 % en poids de ladite composition et de préférence entre 2 et 5 % en poids de ladite composition. 14. Procédé de production de fils de verre ensimés selon lequel on étire une multiplicité de filets de verre fondu, s'écoulant d'une multiplicité d'orifices disposés à la base d'une ou plusieurs filières, sous la forme d'une ou plusieurs nappes de filaments continus, puis on rassemble les filaments en un ou plusieurs fils que l'on collecte sur un support en mouvement, ledit procédé consistant à déposer à la surface des filaments en cours d'étirage et avant rassemblement des filaments en fils une composition d'ensimage selon l'une des revendications 1 à 13. 15. Procédé selon la revendication 14, caractérisé en ce que les fils sont collectés sous forme d'enroulements sur un support en rotation, I'angle de croisure des enroulements étant au moins égal à 1,5 . 1 6. Procédé selon la revendication 14, caractérisé en ce que les fils ensimés obtenus après rassemblement des filaments sont projetés par un organe servant également à les étirer vers une surface de collecte se déplaçant transversalement à la direction des fils projetés en vue d'obtenir une nappe de fils continus entremêlés. 17. Procédé selon la revendication 14, caractérisé en ce que les fils ensimés obtenus après rassemblement des filaments sont coupés avant collecte par un organe servant également à les étirer. 18. Procédé selon l'une des revendications 14 à 17, caractérisé en ce que la composition d'ensimage est soumise à un traitement thermique en présence d'au moins un amorceur thermique acide de Lewis pendant ou après la collecte des fils revêtus de ladite composition. 19. Procédé selon l'une des revendications 14 à 18, caractérisé en ce que les fils ensimés collectés sont mis en contact avec une matière organique à renforcer avant soumission de l'ensemble à un traitement thermique de façon à obtenir un composite. 20. Fils de verre ensimés, caractérisés en ce que les filaments qui les composent sont uniformément enduits d'une composition d'ensimage non polymérisée et non réticulée selon l'une des revendications 1 à 13, lesdits fils étant éventuellement obtenus par un procédé selon l'une des revendications 14 à 17. 21. Fils de verre ensimés, caractérisés en ce que les filaments qui les composent sont uniformément enduits d'une composition d'ensimage polymérisée et/ou réticulée, lesdits fils étant obtenus par un procédé selon la revendication 18. 22. Fils de verre ensimés selon l'une des revendications 20 ou 21, caractérisés en ce qu'ils présentent une perte au feu inférieure à 3 % et de préférence inférieure à 1,5 %. 23. Composite comprenant au moins une matière organique et/ou inorganique et des fils de verre ensimés, caractérisé en ce qu'il comprend au moins des fils de verre ensimés selon l'une des revendications 20 à 22, ledit composite étant éventuellement obtenu par un procédé selon la revendication 19.